(57)【特許請求の範囲】
【請求項１】
基材上に機密情報データの画像でなる非剥離層とその周囲に該非剥離層を非画像部とする易剥離層が施され、前記非剥離層と易剥離層とを覆うように濃色で全面ベタまたは規則的もしくは不規則的線画文様の剥離性隠蔽層が施されている剥離性隠蔽層付印刷物であって、前記易剥離層に光重合性素材として３０〜９０重量％のポリオール、ポリエステル、ウレタン、エポキシの各アクリル酸エステル、改質用樹脂として１０〜４０重量％のケトン樹脂、石油樹脂、アルキッド樹脂等でなる紫外線硬化型オフセット枚葉インキのビヒクルに、滑材を添加し、さらに添加剤として５〜１０重量％のベンゾフェノン、ベンジル、ジメチルアミンベンゾフェノン等でなる光重合開始剤、さらにハイドロキノン等熱重合禁止剤等添加剤などで構成される紫外線硬化型のオフセット用の剥離ニスが用いられ、非剥離層に５〜２５重量％の体質顔料、２０〜６０重量％の感光性樹脂、５〜４０重量％の感光性モノマーでなる紫外線硬化型オフセット枚葉インキのビヒクルに、添加剤として１０〜２０重量％のベンゾフェノン、ジメチルアミンベンゾフェノン等でなる光重合開始剤、さらにハイドロキノン等熱重合禁止剤等添加剤などで構成される紫外線硬化型のオフセット用のアンカーニスが用いられ、剥離性隠蔽層にカーボンブラックを主体とした有色顔料を２５％程度含み、ポリオール、ポリエステル、エポキシの各アクリル酸エステルでなる３０〜７０％程度の光重合性素材、ケトン樹脂、アルキッド樹脂等でなる１０〜３５％の改質用樹脂をビヒクルとし、それらに添加剤としてベンゾフェノン、ジメチルアミノベンゾフェノンでなる５〜１０％の光重合開始剤および２〜６％程度のワックス類でなる濃色の紫外線硬化型オフセット印刷用インキとして用いられ、前記機密情報データは、粘着テープで粘着剥離されない非剥離層上の剥離性隠蔽層で形成されていることを特徴とする剥離性隠蔽層付印刷物。
【請求項２】
上記非剥離層と易剥離層は、無色もしくは淡い同色の画像であることを特徴とする請求項１記載の剥離性隠蔽層付印刷物。
【発明の詳細な説明】
【０００１】
【発明の属する技術分野】
本発明は、抽選券やゲームカードの如く「当たり」「外れ」等の機密情報データを剥離性隠蔽層で隠蔽してあり、使用に際しこの剥離性隠蔽層を剥離して機密情報データを認識する剥離性隠蔽層付印刷物に関するものである。
【０００２】
【従来の技術】
従来、例えば、インスタント抽選券やゲーム用のカードなどにおいて、「当たり」、「外れ」あるいはそれに該当する絵柄などでなる機密情報データを隠蔽するために、隠蔽性とスクラッチ性（引っ掻き易さ性）を有し、凝集破壊性のあるゴム系のインキによりその機密情報データを隠蔽し、購入した顧客がその使用に際し、コイン等でスクラッチオフして機密情報データを視認するスクラッチ印刷物が知られ、種々の分野で利用されている。
【０００３】
上記のスクラッチ隠蔽層が施された印刷物として、例えば図５の積層断面で表した模式図に示すように、用紙などでなる基材（１０）の上に絵柄、文字、数字などの機密情報データ（１２）が印刷されていて、その機密情報データ（１２）を覆うように透明な剥離ニスなどによる易剥離層（１４）が形成され、その易剥離層（１４）の上にスクラッチ隠蔽層（２０）が施されているスクラッチ隠蔽層付印刷物（２）があり、このスクラッチ隠蔽層付印刷物（２）を購入した顧客がコインや爪等でスクラッチ隠蔽層（２０）をスクラッチオフ（引っ掻き落とすこと）して、「当たり」、「外れ」など、あるいはそれに該当する絵柄などの機密情報データ（１２）を目視で認識できるようになっている。
【０００４】
しかし、例えば基材（１０）が比較的薄い用紙の場合などでは、この印刷物に強い光を当てて、その反対面から透かして見ると、機密情報データ（１２）の陰影が透けて見えて機密情報データとならず、セキュリティに欠けるという問題点があった。
【０００５】
この問題を解決する方法として、例えば図６の積層断面で表した模式図に示すように、基材（１０）の裏面にグレー系のインキによる印刷等で透かし防止層（２４）を設ける方法があるが、裏面の情報量が限られることと、デザイン的にも見栄えがせず自由度がない等の問題があり、あるいは基材（１０）が高価で、印刷やその加工等がし難い（生産効率が悪くなる）ことを承知のうえで厚い紙を使用してこの透けて見える問題を解決していた。
【０００６】
このように強い光を当てても機密情報データ（１２）の陰影が透けて見えないようにするための上記いずれの対策においても、基材（１０）、インキ等の材料や印刷等の工程が増えるという問題、いわゆる製造コストが嵩むという問題点があった。
【０００７】
また、最表面のスクラッチ隠蔽層（２０）は、機密情報データ（１２）を隠蔽する役目であるため、シルバーあるいはグレイ系統の不透明な全ベタ（印刷用語で、印刷面に濃淡の差や白く抜けた部分がなく、印刷インキで完全に覆われている部分）で形成せざるをえないものであり、従ってこのスクラッチ隠蔽層（２０）のデザインに対する自由度がなく、かつデザイン的には見栄えがしないという問題点のあるスクラッチ隠蔽層付印刷物（２）であった。
【０００８】
さらにまた、最表面のスクラッチ隠蔽層（２０）の形成に、そのインキとして、例えばアルミニウム粉１５〜２５重量部、アルミナ白等体質顔料を含めた着色顔料１５〜２５重量部、凝集破壊（団塊）性のあるＳＢＲ、ＮＢＲ等合成ゴム系樹脂１５〜２５重量部、さらにこれらにトルエンやキシレン、メチルイソブチルケトン等芳香族炭化水素系溶剤３５〜４５重量部と消泡剤等助剤５〜１５重量部を加えたものであり、このように凝集破壊（団塊）性のあるゴム系の（ばさばさした）インキで厚さが４〜１０μｍ程度と厚くする必要があるため、スクリーン印刷等で行わなければならず、よってその画像にシャープ性がなく、スクラッチしてもシャープにできず、かつ遅乾性のスクリーン用のスクラッチインキでは、ラインスピードが遅いのでスクラッチ隠蔽層（２０）の印刷後、乾燥までの間にインキのレベリングが進み、機密情報データ（１２）の凹凸がスクラッチ隠蔽層（２０）の表面に現れるので、機密とはならないという問題があり、さらに遅乾性なので生産性に劣り、特に他の画像などを印刷するオフセット印刷機でのインライン加工としては不適なもので、別ラインで形成せざるを得なかった。さらにまた、上記ゴム系のインキによるスクラッチ隠蔽層（２０）では、輸送や保管等での取扱時での擦れによって剥離する危惧があり、セキュリティ面での信頼性に欠けるという問題もあった。
【０００９】
【発明が解決しようとする課題】
本発明は、かかる従来技術の問題点を解決するものであり、その課題とするところは、強い光を与えてもその反対面からは機密情報データの陰影が視認できないもので、従来のように透かし防止層を施して裏面のデザインに自由度が無くなったり、見栄えがしないという問題がなく、あるいは高価で印刷や加工等がし難い厚い紙を用いたりして製造コストが嵩むという問題点がなく、さらにまた最表面の隠蔽層の画像にシャープ性があり、かつその隠蔽層の形成にオフセット印刷機でのインライン加工を可能にし、隠蔽層のデザインに自由度があり、かつ見栄えのする隠蔽層で構成され、さらに輸送時等での擦れにも耐性のある剥離性隠蔽層付印刷物を提供することにある。
【００１０】
【課題を解決するための手段】
本発明に於いて上記課題を達成するために、まず請求項１の発明では、基材上に機密情報データの画像でなる非剥離層とその周囲に該非剥離層を非画像部とする易剥離層が施され、前記非剥離層と易剥離層とを覆うように濃色で全面ベタまたは規則的もしくは不規則的線画文様の剥離性隠蔽層が施されている剥離性隠蔽層付印刷物であって、前記易剥離層に光重合性素材として３０〜９０重量％のポリオール、ポリエステル、ウレタン、エポキシの各アクリル酸エステル、改質用樹脂として１０〜４０重量％のケトン樹脂、石油樹脂、アルキッド樹脂等でなる紫外線硬化型オフセット枚葉インキのビヒクルに、滑材を添加し、さらに添加剤として５〜１０重量％のベンゾフェノン、ベンジル、ジメチルアミンベンゾフェノン等でなる光重合開始剤、さらにハイドロキノン等熱重合禁止剤等添加剤などで構成される紫外線硬化型のオフセット用の剥離ニスが用いられ、非剥離層に５〜２５重量％の体質顔料、２０〜６０重量％の感光性樹脂、５〜４０重量％の感光性モノマーでなる紫外線硬化型オフセット枚葉インキのビヒクルに、添加剤として１０〜２０重量％のベンゾフェノン、ジメチルアミンベンゾフェノン等でなる光重合開始剤、さらにハイドロキノン等熱重合禁止剤等添加剤などで構成される紫外線硬化型のオフセット用のアンカーニスが用いられ、剥離性隠蔽層にカーボンブラックを主体とした有色顔料を２５％程度含み、ポリオール、ポリエステル、エポキシの各アクリル酸エステルでなる３０〜７０％程度の光重合性素材、ケトン樹脂、アルキッド樹脂等でなる１０〜３５％の改質用樹脂をビヒクルとし、それらに添加剤としてベンゾフェノン、ジメチルアミノベンゾフェノンでなる５〜１０％の光重合開始剤および２〜６％程度のワックス類でなる濃色の紫外線硬化型オフセット印刷用インキとして用いられ、前記機密情報データは、粘着テープで粘着剥離されない非剥離層上の剥離性隠蔽層で形成されていることを特徴とする剥離性隠蔽層付印刷物としたものである。
【００１１】
上記請求項１の発明によれば、機密情報データを粘着テープで剥離されない５〜２５重量％の体質顔料、２０〜６０重量％の感光性樹脂、５〜４０重量％の感光性モノマーでなる紫外線硬化型オフセット枚葉インキのビヒクルに、添加剤として１０〜２０重量％のベンゾフェノン、ジメチルアミンベンゾフェノン等でなる光重合開始剤、さらにハイドロキノン等熱重合禁止剤等添加剤などで構成される紫外線硬化型のオフセット用のアンカーニスでなる非剥離層上の濃色で全面ベタまたは規則的もしくは不規則的線画文様の剥離性隠蔽層でなる画像とすことによって、この画像の部分は、剥離前では光重合性素材として３０〜９０重量％のポリオール、ポリエステル、ウレタン、エポキシの各アクリル酸エステル、改質用樹脂として１０〜４０重量％のケトン樹脂、石油樹脂、アルキッド樹脂等でなる紫外線硬化型オフセット枚葉インキのビヒクルに、滑材を添加し、さらに添加剤として５〜１０重量％のベンゾフェノン、ベンジル、ジメチルアミンベンゾフェノン等でなる光重合開始剤、さらにハイドロキノン等熱重合禁止剤等添加剤などで構成される紫外線硬化型のオフセット用の剥離ニスでなる易剥離層上の剥離性隠蔽層と同じ厚さで一体となっているので、強い光を与えて透かしてみても、機密情報データとして視認し難い剥離性隠蔽層付印刷物となり、その結果として従来のスクラッチ隠蔽層付印刷物のように裏面に透かし防止層を施す必要がないので、裏面のデザインに自由度が増し、また基材に厚紙等を必要としないので製造コストの低減ともなる。
【００１４】
また、請求項２の発明では、上記非剥離層と易剥離層は、無色もしくは淡い同色の画像であることを特徴とする請求項１記載の剥離性隠蔽層付印刷物としたものである。
【００１５】
上記請求項２の発明によれば、非剥離層と易剥離層を無色もしくは淡い同色の画像（パターン）とすることによって、特に剥離隠蔽層を規則的もしくは不規則的線画紋様として、この非剥離層と易剥離層の一部が見える状態とした場合でも、あるいは透かして見た場合でも、この非剥離層と易剥離層との境界が視認されないので、機密情報データが粘着テープで押圧剥離される前には視認不可能なセキュリティ面で信頼性のある剥離性隠蔽層付印刷物とすることができ、かつ濃色の剥離性隠蔽層が機密情報データを形成するときに非剥離層と易剥離層とのコントラストを取れるようにすることができる。
【００１７】
上記請求項１の発明によれば、まず濃色の剥離性隠蔽層を、カーボンブラックを主体とした有色顔料を２５％程度含み、ポリオール、ポリエステル、エポキシの各アクリル酸エステルでなる３０〜７０％程度の光重合性素材、ケトン樹脂、アルキッド樹脂等でなる１０〜３５％の改質用樹脂をビヒクルとし、それらに添加剤としてベンゾフェノン、ジメチルアミノベンゾフェノンでなる５〜１０％の光重合開始剤および２〜６％程度のワックス類でなる濃色の紫外線硬化型オフセット印刷用インキで形成することによって、この剥離性隠蔽層に対する非剥離層と易剥離層との密着性に大差をもたせ、この使用に際し粘着テープで押圧剥離すると、易剥離層上の剥離性隠蔽層は容易に剥離されるが、非剥離層上の剥離性隠蔽層は剥離されずに残り、この残った部分（パターン）がシャープな機密情報データの画像として認識されるようになるものとすることができる。
【００１８】
かつ上記剥離性隠蔽層用の印刷インキは、従来のＳＢＲ、ＮＢＲ等合成ゴム系樹脂をバインダーとした遅乾性のインキに比べ、速乾性なので規則的もしくは不規則的線画紋様、例えば万線、網点、細紋あるいは線画絵柄等がレベリングして流れたりせず、よってシャープ性等に優れ、最表面の剥離性隠蔽層のデザインに見栄えのする剥離性隠蔽層付印刷物を提供できる。さらにはこの剥離性隠蔽層用の印刷インキは、速乾性なのでレベリングせずに平坦な皮膜となり、易剥離層と非剥離層の境界の段差が表面で機密情報データとして視認されることがなく、かつ輸送時等での擦れで機密情報データが視認される危惧のない信頼性のある剥離性隠蔽層付印刷物とし、また上記組成のインキとすることによって、従来のスクリーン印刷方式に代わり、生産効率のよい平版オフセット方式が適用できるので、オフセット印刷機でのインライン化を可能にする剥離性隠蔽層付印刷物とすることができる。
【００１９】
上記請求項１でいう全面ベタとは、印刷用語で、印刷面に濃淡の差や白く抜けた部分がなく、印刷インキで完全に覆われている部分をいう。
【００２０】
【発明の実施の形態】
以下本発明の実施の形態を図面を用いて詳細に説明する。
上記請求項１に係る発明の剥離性隠蔽層付印刷物は、図１（ａ）の側断面図に示すように、例えば基材（１０）上に非剥離層（１６）とその周囲にその非剥離層（１６）を非画像部とする易剥離層（１４）が施され、それら非剥離層（１６）と易剥離層（１４）とを覆うようにして隠蔽している濃色で全面ベタの剥離性隠蔽層（２２）が施されている剥離性隠蔽層付印刷物（１）である。
【００２１】
そこで上記発明では、例えばこの剥離性隠蔽層付印刷物（１）の剥離性隠蔽層（２２）をセロハンテープ等粘着テープで押圧して剥離すると、易剥離層（１４）上の剥離性隠蔽層（２２）は剥離されて、図１（ｂ）の平面図およびそのＢ−Ｂ面断面を表す図１（ｃ）の側断面図に示すように、剥離されずに非剥離層（１６）上に残った剥離性隠蔽層（２２）が、「Ｔ、Ｏ」の字を形成し、この「Ｔ、Ｏ」の字が機密情報データ（１２）となるようにした剥離性隠蔽層付印刷物（１）である。
【００２２】
このように、非剥離層（１６）と易剥離層（１４）とに対する剥離性隠蔽層（２２）の密着性（接着強度）の差を利用した剥離性隠蔽層付印刷物（１）であり、さらに詳しくは、図２の側断面図に示すように、例えば基材（１０）上に非剥離層（１６）とその非剥離層（１６）の非画像部に易剥離層（１４）のパターンが施され、それらの上に剥離性隠蔽層（２２）が施されている剥離性隠蔽層付印刷物（１）の剥離性隠蔽層（２２）上に、セロハンテープ（３０）を押圧接着すると、この時の密着性即ち接着強度（剥離強度ともいう）で説明すると、易剥離層（１４）に対する剥離性隠蔽層（２２）の接着強度と、この剥離性隠蔽層（２２）に対するセロハンテープ（３０）の接着強度では後者の方が大きく、また非剥離層（１６）に対する剥離性隠蔽層（２２）の接着強度と、この剥離性隠蔽層（２２）に対するセロハンテープ（３０）の接着強度では後者の方が小さくなる。その結果、セロハンテープ（３０）を引っ張り上げると、図１（ｂ）および（ｃ）に示すように、剥離されずに非剥離層（１６）上に残った剥離性隠蔽層（２２）が、「Ｔ、Ｏ」の字を形成し、この「Ｔ、Ｏ」の字が機密情報データ（１２）となる剥離性隠蔽層付印刷物（１）とすることができる。
【００２４】
上記易剥離層（１４）として、光重合性素材として３０〜９０重量％のポリオール、ポリエステル、ウレタン、エポキシの各アクリル酸エステル、改質用樹脂として１０〜４０重量％のケトン樹脂、石油樹脂、アルキッド樹脂等でなる紫外線硬化型オフセット枚葉インキのビヒクルに、シリコンやポリエチレンワックス等を添加し、さらに添加剤として５〜１０重量％のベンゾフェノン、ベンジル、ジメチルアミンベンゾフェノン等でなる光重合開始剤、さらにハイドロキノン等熱重合禁止剤等添加剤などで構成される紫外線硬化型のオフセット用の剥離ニスが挙げられ、乾燥が速い等の点からこの剥離性隠蔽層付印刷物の製造には好適な易剥離層用のインキ（ニス）であり、オフセット印刷法にて形成される。
【００２５】
これに対し非剥離層（１６）としては、例えば５〜２５重量％の体質顔料、２０〜６０重量％の感光性樹脂、５〜４０重量％の感光性モノマーでなる紫外線硬化型オフセット枚葉インキのビヒクルに、添加剤として１０〜２０重量％のベンゾフェノン、ジメチルアミンベンゾフェノン等でなる光重合開始剤、さらにハイドロキノン等熱重合禁止剤等添加剤などで構成される紫外線硬化型のオフセット用の無色のアンカーニスが挙げられ、さらに具体的には、商品名：ＦＤＯＭ下刷りニス１０（東洋インキ製造社製）が好適な非剥離層（１６）用のインキ（ニス）であり、剥離性隠蔽層（２２）との密着性が上記易剥離層（１４）と大差のあるものが使用され、よってセロハンテープ等で押圧して剥離すると易剥離層（１４）上の剥離性隠蔽層（２２）は剥離され、非剥離層（１６）上の剥離性隠蔽層（２２）は剥離されずに残り、この残った剥離性隠蔽層（２２）が機密情報データ（１２）として視認されるものである。なおこれら無色のニスに、淡い着色を施してもよいが、上記易剥離層用のインキ（ニス）と同色である必要がある。それは上記請求項１に係る万線等でなる剥離性隠蔽層の場合、易剥離層（１４）と非剥離層（１６）との境界が、剥離前に視認される危惧があるためである。
【００２６】
上記のような構成の剥離隠蔽層付印刷物（１）では、図１（ａ）に示すように、セロハンテープなどの押圧剥離で機密情報データとなる非剥離層（１６）上の濃色の剥離性隠蔽層（２２）と易剥離層（１４）上の濃色の剥離性隠蔽層（２２）とが同一の厚さで、かつ機密情報データとなる部分の非剥離層（１６）とその周囲の易剥離層（１４）とが無色あるいは淡い同色でなるので、剥離前は、強い光を与えて透かしてみても、機密情報データ（１２）として視認し難い剥離性隠蔽層付印刷物（１）とすることができる。さらに図６に示す従来のスクラッチ隠蔽層付印刷物（２）のように裏面に透かし防止層（２４）を施す必要がないので、裏面のデザイン等情報の量と自由度が増すメリットを備えたものとすることができる。
【００２７】
また、上記請求項１に係る発明では、図３（ａ）の側断面図に示すように、上記請求項１に係る発明での全面ベタでなる剥離性隠蔽層を、例えば規則的な万線状のパターンでなる剥離性隠蔽層（２２ａ）とするものである。このような規則的な万線状のパターンでなる剥離性隠蔽層（２２ａ）とした剥離性隠蔽層付印刷物（１）をセロハンテープ等で押圧剥離すると、図３（ｂ）の側断面図に示すように、易剥離層（１４）上の万線状のパターンでなる剥離性隠蔽層（２２ａ）は剥離され、非剥離層（１６）上の万線状のパターンでなる剥離性隠蔽層（２２ａ）は、規則的な万線状のパターンでなる機密情報データ（１２ａ）として視認されるようになる。このように押圧剥離の前後を問わず規則的な万線状のパターンでなる剥離性隠蔽層（２２ａ）とすることによって、最表面の規則的な万線状のパターンでなる剥離性隠蔽層（２２ａ）や機密情報データ（１２ａ）として、デザイン的に見栄えのする剥離性隠蔽層付印刷物（１）とすることができる。
【００２８】
上記事例では濃色の剥離性隠蔽層を規則的な万線状のパターンとしたが、この規則的な線画紋様としては、この他に例えば網点状、格子状、斜め格子状などが挙げられ、また不規則的な線画紋様としては、例えば地紋、細紋、あるいは図４に示すように迷彩パターンでなる剥離性隠蔽層（２２ｂ）とすることもでき、さらには画線でなる絵柄、粗い（６０線／インチ以下の）網点でなる絵柄などが挙げられ、これら線画紋様によってデザイン的に見栄えのする剥離隠蔽層として適宜選定することができる。
【００３２】
また、上記請求項１に係る発明では、例えば図１（ａ）に示す濃色で全面ベタの剥離性隠蔽層（２２）あるいは図２（ａ）に示す万線状の剥離性隠蔽層（２２ａ）の形成に、紫外線硬化型オフセット印刷用インキを用いて剥離性隠蔽層付印刷物（１）とすることができる。
【００３３】
上記全面ベタの剥離性隠蔽層（２２）や万線状の剥離性隠蔽層（２２ａ）を形成する紫外線硬化型オフセット印刷用インキとしては、例えば濃色で、かつ隠蔽性を付与するためのカーボンブラックを主体とした有色顔料（ジスアゾイエロー等黄色顔料のみでは好ましくない）が２５％程度含み、ポリオール、ポリエステル、エポキシの各アクリル酸エステルでなる３０〜７０％程度の光重合性素材、ケトン樹脂、アルキッド樹脂等でなる１０〜３５％の改質用樹脂をビヒクルとし、それらに添加剤としてベンゾフェノン、ジメチルアミノベンゾフェノンでなる５〜１０％の光重合開始剤、それに硬化皮膜に滑りや剥離性を与えるポリエチレンやテフロン（デュポン社の商標登録）等でなる２〜６％程度のワックス類等でなり、一般的な濃色の紫外線硬化型オフセット印刷用インキとして用いられているものを使用することもできる。
【００３４】
上記濃色の紫外線硬化型オフセット印刷用インキは、生産効率と消防法、有規則の遵守に関する点において、優れた効果を発揮するものである。
【００３５】
また、上記本発明の剥離性隠蔽層付印刷物（１）を構成する基材（１０）としては、例えばインスタント抽選券やゲームカードなどでは、アート紙、コート紙、あるいは上質紙などの洋紙やコートボール、コートマニラ、両面カードなどの板紙、あるいは特殊証券用紙などが挙げられ、また有価証券としてのスクラッチカードなどでは、白色ＰＥＴ（ポリエチレンテレフタレート）、白色ＰＶＣ（ポリ塩化ビニル）シートなどが挙げられ、適宜用途等に応じて選定されるものである。
【００３６】
【発明の効果】
本発明は以上の構成であるから、下記に示す如き効果がある。即ち、上記請求項１に係る発明においては、基材上に機密情報データの画像でなる非剥離層とその周囲にこの非剥離層を非画像部とする易剥離層が施され、これら非剥離層と易剥離層とを覆うように濃色で全面ベタまたは規則的もしくは不規則的線画文様の剥離性隠蔽層が施されている剥離性隠蔽層付印刷物であって、前記易剥離層に光重合性素材として３０〜９０重量％のポリオール、ポリエステル、ウレタン、エポキシの各アクリル酸エステル、改質用樹脂として１０〜４０重量％のケトン樹脂、石油樹脂、アルキッド樹脂等でなる紫外線硬化型オフセット枚葉インキのビヒクルに、滑材を添加し、さらに添加剤として５〜１０重量％のベンゾフェノン、ベンジル、ジメチルアミンベンゾフェノン等でなる光重合開始剤、さらにハイドロキノン等熱重合禁止剤等添加剤などで構成される紫外線硬化型のオフセット用の剥離ニスが用いられ、非剥離層に５〜２５重量％の体質顔料、２０〜６０重量％の感光性樹脂、５〜４０重量％の感光性モノマーでなる紫外線硬化型オフセット枚葉インキのビヒクルに、添加剤として１０〜２０重量％のベンゾフェノン、ジメチルアミンベンゾフェノン等でなる光重合開始剤、さらにハイドロキノン等熱重合禁止剤等添加剤などで構成される紫外線硬化型のオフセット用のアンカーニスが用いられ、剥離性隠蔽層にカーボンブラックを主体とした有色顔料を２５％程度含み、ポリオール、ポリエステル、エポキシの各アクリル酸エステルでなる３０〜７０％程度の光重合性素材、ケトン樹脂、アルキッド樹脂等でなる１０〜３５％の改質用樹脂をビヒクルとし、それらに添加剤としてベンゾフェノン、ジメチルアミノベンゾフェノンでなる５〜１０％の光重合開始剤および２〜６％程度のワックス類でなる濃色の紫外線硬化型オフセット印刷用インキとして用いられ、前記機密情報データを粘着テープで剥離されない非剥離層上の剥離性隠蔽層でなる画像とすことによって、この画像の部分は、剥離前では易剥離層上の剥離性隠蔽層と同じ厚さで一体となっているので、強い光を与えて透かしてみても、機密情報データとして視認し難い剥離性隠蔽層付印刷物となり、その結果として従来のスクラッチ隠蔽層付印刷物のように裏面に透かし防止層を施す必要がないので、裏面のデザインに自由度が増し、また基材に厚紙等を必要としないので製造コストの低減ともなる効果がある。
【００３８】
また、上記請求項２に係る発明においては、非剥離層と易剥離層を無色もしくは淡い同色の画像（パターン）とすることによって、特に剥離隠蔽層を規則的もしくは不規則的線画紋様として、この非剥離層と易剥離層の一部が見える状態とした場合でも、あるいは透かして見た場合でも、この非剥離層と易剥離層との境界が視認されないので、機密情報データが粘着テープで押圧剥離される前には視認不可能な、セキュリティ面で信頼性のある剥離性隠蔽層付印刷物とすることができ、かつ濃色の剥離性隠蔽層が機密情報データを形成するときに非剥離層と易剥離層とのコントラストを取れるようにすることができる。
【００３９】
さらにまた、上記請求項１に係る発明においては、濃色の剥離性隠蔽層を、カーボンブラックを主体とした有色顔料を２５％程度含み、ポリオール、ポリエステル、エポキシの各アクリル酸エステルでなる３０〜７０％程度の光重合性素材、ケトン樹脂、アルキッド樹脂等でなる１０〜３５％の改質用樹脂をビヒクルとし、それらに添加剤としてベンゾフェノン、ジメチルアミノベンゾフェノンでなる５〜１０％の光重合開始剤および２〜６％程度のワックス類でなる濃色の紫外線硬化型オフセット印刷用インキで形成することによって、この剥離性隠蔽層に対する非剥離層と易剥離層との密着性に大差をもたせ、その結果として易剥離層の非画像部を形成する非剥離層に対し、より密着性が向上し、使用に際し粘着テープで押圧剥離すると、易剥離層上の剥離性隠蔽層は容易に剥離されるが、非剥離層上の剥離性隠蔽層は剥離されずに残り、この残った部分（パターン）がシャープな機密情報データの画像として認識されるようになる効果がある。
【００４０】
また上記剥離性隠蔽層用の印刷インキは、従来のＳＢＲ、ＮＢＲ等合成ゴム系樹脂をバインダーとした遅乾性のインキに比べ、速乾性なので規則的もしくは不規則的線画紋様、例えば万線、網点、細紋あるいは線画絵柄等がレベリングして流れたりせず、よってシャープ性等に優れ、最表面の剥離性隠蔽層のデザインに見栄えのする剥離性隠蔽層付印刷物を提供できる。さらにはこの剥離性隠蔽層用の印刷インキは、速乾性なのでレベリングせずに平坦な皮膜となり、易剥離層と非剥離層の境界の段差が表面で機密情報データとして視認されることがなく、輸送時等での擦れで機密情報データが視認される危惧のない信頼性のある剥離性隠蔽層付印刷物とし、かつまた上記組成のインキとすることによって、従来のスクリーン印刷方式に代わり、生産効率のよい平版オフセット方式が適用できるので、オフセット印刷機でのインライン化を可能にする剥離性隠蔽層付印刷物とすることができる。
【００４１】
従って本発明は、インスタント抽選券やゲームカード等の如く機密情報データを剥離性隠蔽層で隠蔽してある剥離性隠蔽層付印刷物として、優れた実用上の効果を発揮する。
【図面の簡単な説明】
【図１】本発明の剥離性隠蔽層付印刷物の一実施の形態を説明するもので、
（ａ）は、その側断面図であり、
（ｂ）は、剥離された平面図であり、
（ｃ）は、（ｂ）のＢ−Ｂ面断面図である。
【図２】本発明の剥離性隠蔽層付印刷物の使用の一事例を側断面で表した説明図である。
【図３】本発明の剥離性隠蔽層付印刷物の他の一実施の形態を説明するもので、
（ａ）は、その側断面図であり、
（ｂ）は、剥離された側断面図である。
【図４】本発明の剥離性隠蔽層付印刷物を構成する剥離性隠蔽層の一事例を平面で表した説明図である。
【図５】従来のスクラッチ隠蔽層付印刷物の一事例を側断面で表した説明図である。
【図６】従来のスクラッチ隠蔽層付印刷物の他の一事例を側断面で表した説明図である。
【符号の説明】
１‥‥剥離性隠蔽層付印刷物
２‥‥スクラッチ隠蔽層付印刷物
１０‥‥基材
１２‥‥機密情報データ
１２ａ‥‥万線状のパターンでなる機密情報データ
１４‥‥易剥離層
１６‥‥高密着性アンカーニス層
２０‥‥スクラッチ隠蔽層
２２‥‥全ベタでなる剥離性隠蔽層
２２ａ‥‥万線状のパターンでなる剥離性隠蔽層
２２ｂ‥‥迷彩パターンでなる剥離性隠蔽層
２４‥‥透かし防止層
３０‥‥セロハンテープ
【図１】
0003952812.tif 000002
【図２】
0003952812.tif 000003
【図３】
0003952812.tif 000004
【図４】
0003952812.tif 000005
【図５】
0003952812.tif 000006
【図６】
0003952812.tif 000007